일부 구체 예 에서 , 나노 와이어 가 첨가제 로서 사용 된다면 , 도전 성 에 영향 을 미칠 수 있 는 특징 및 다른 바람직 한 특징 들 은 , 예 를 들 어 나노 와이어 밀도 또는 로딩 수준 , 표면 적 커버리지 , 나노 와이어 길 이 , 나노 와이어 직경 , 나노 와이어 의 균일성 , 재료 종류 , 및 순도 를 포함 한다 . 일부 구체 예 에서 는 접합부 저항 이 적 고 벌크 저항 도 적 은 나노 와이어 가 선호 될 수 있 다 . 높 은 투명도 를 유지 하 면서 더 높 은 도전 성 을 획득 하 려면 직경 이 더 얇 고 길이 가 더 긴 나노 와이어 가 사용 될 수 있 고 ( 예 를 들 어 , 애 스펙 트 비 가 비교 적 크 면 나노 와이어 접합부 형성 이 용이 하 며 , 약 50 내지 약 2 , 000 , 예 를 들 어 약 50 내지 약 1 , 000 , 또는 약 100 내지 약 800 의 범위 로 사용 된다 ) , 금속 성 나노 와 이 어 , 예 를 들 어 Ag , Cu 및 Au 나노 와이어 가 사용 될 수 있 다 . 또한 , 나노 와이어 의 특징 은 , 예 를 들 어 태양광 디바이스 의 역반 사디 바이스 로서 기능 하 는 디바이스 층 내 에 통합 되 었 을 때 , 광 산란 을 제공 하 도록 선택 되 거나 조정 될 수 있 다 . 나노 와이어 를 첨가제 로서 사용 하 여 Ag 나노 와 이 어 네트워크 와 같 은 나노 와 이 어 네트워크 를 형성 하 는 것 이 일부 구체 예 에서 바람직 할 수 있 다 . 다른 금속 성 나노 와이어 들 , 비금속성 나노 와이어 들 , 예 를 들 어 ZnO , ZnO ( i ) , ZnO : Al , ZnO : B , Sn 02 : F , Cd 2 Sn 04 , CdS , ZnS , Ti 02 , ITO , 및 다른 산화물 나노 와이어 들 도 사용 될 수 있 다 . 가시 광학 스펙트럼 에너지 ( 예 를 들 어 , < 1 . 8 eV 및 > 3 . 1 eV ) 바깥쪽 의 밴드 갭 이나 대략 이 범위 근처 의 밴드 갭 을 가진 반도체 로 이루어진 첨가제 를 사용 하 여 광학 적 투명도 가 높 은 디바이스 층 을 만들 수 있 는데 , 전형 적 으로 가 시광 이 이 밴드 갭 에너지 에 의해서 또는 계면 트랩 에 의해서 흡수 되 지 않 을 것 이 기 때문 이 다 . 이동 된 페르미 레벨 과 Moss - Burstein 효과 를 통한 밴드 갭 엣지 를 고려 하 여 다양 한 도판 트 를 사용 해서 이 들 상술 된 반도체 의 전도 성 을 조율 할 수 있 다 . 나노 와이어 는 치수 ( 예 를 들 어 , 직경 및 길이 ) 에 있 어서 상당히 균일 하 거나 단 분산성 일 수 있 는데 , 예 를 들 어 약 5 %( 예 를 들 어 , 평균 직경 또는 길이 에 대한 표준편차 ) 이내 에서 동일 하 거나 , 약 10 % 이내 에서 동일 하 거나 , 또는 약 20 % 이내 에서 동일 하 다 . 순도 는 , 예 를 들 어 적어도 약 50 %, 적어도 약 75 %, 적어도 약 85 %, 적어도 약 90 %, 적어도 약 95 %, 적어도 약 99 %, 적어도 약 99 . 9 %, 또는 적어도 약 99 . 99 % 일 수 있 다 . 나노 와이어 의 표면 적 커버리지 는 , 예 를 들 어 최대 약 100 %, 약 100 % 미만 , 최대 약 75 %, 최대 약 50 %, 최대 약 25 %, 최대 약 10 %, 최대 약 5 %, 최대 약 3 %, 또는 최대 약 1 % 일 수 있 다 . 특정 구체 예 에서 는 Ag 나노 와이어 가 특히 바람직 할 수 있 는데 , 산화 의 결과 로서 Ag 나노 와이어 의 표면 에 형성 할 수 있 는 ( 또는 형성 될 수 있 는 ) 산화은 이 도전 성 이 기 때문 이 다 . 또한 , 코어 - 쉘 나노 와이어 ( 예 를 들 어 , 은 코어 에 Au 또는 백금 쉘 ) 도 접합부 저항 을 감소 시킬 수 있 다 .